(57)【要約】【課題】  プラズマディスプレイにおける二重映り込みを防止することができ、プラズマディスプレイの薄型化を可能にし、低コストなプラズマディスプレイ用前面フィルタ、および二重映り込みがなく、薄型化されたプラズマディスプレイを提供する。【解決手段】  基材と、電磁波シールド機能、近赤外線遮断機能、反射防止機能および色補正機能からなる群から選ばれる少なくとも１種の機能を有する１層以上の機能層とを有するフィルム１６と；このフィルム１６の片面に形成された粘着層１７とを有するプラズマディスプレイ用前面フィルタ１０であり、この前面フィルタが放熱機能および／または遮熱機能を有する。【選択図】        図１
2005243509.tif 000002
【特許請求の範囲】
【請求項１】
基材と、電磁波シールド機能、近赤外線遮断機能、反射防止機能および色補正機能からなる群から選ばれる少なくとも１種の機能を有する１層以上の機能層と、放熱層とを有するフィルムと、
このフィルムの片面に形成された粘着層とを有することを特徴とするプラズマディスプレイ用前面フィルタ。
【請求項２】
基材と、電磁波シールド機能、近赤外線遮断機能、反射防止機能および色補正機能からなる群から選ばれる少なくとも１種の機能を有する１層以上の機能層と、遮熱層とを有するフィルムと、
このフィルムの片面に形成された粘着層とを有することを特徴とするプラズマディスプレイ用前面フィルタ。
【請求項３】
基材と、電磁波シールド機能、近赤外線遮断機能、反射防止機能および色補正機能からなる群から選ばれる少なくとも１種の機能を有する１層以上の機能層と、放熱層と、遮熱層とを有するフィルムと、
このフィルムの片面に形成された粘着層とを有し、
前記放熱層が、遮熱層と粘着層との間に位置することを特徴とするプラズマディスプレイ用前面フィルタ。
【請求項４】
基材と、電磁波シールド機能、近赤外線遮断機能、反射防止機能および色補正機能からなる群から選ばれる少なくとも１種の機能を有する１層以上の機能層とを有するフィルムと、
このフィルムの片面に形成された粘着層とを有するプラズマディスプレイ用前面フィルタであって、
該前面フィルタが放熱機能を有することを特徴とするプラズマディスプレイ用前面フィルタ。
【請求項５】
基材と、電磁波シールド機能、近赤外線遮断機能、反射防止機能および色補正機能からなる群から選ばれる少なくとも１種の機能を有する１層以上の機能層とを有するフィルムと、
このフィルムの片面に形成された粘着層とを有するプラズマディスプレイ用前面フィルタであって、
該前面フィルタが遮熱機能を有することを特徴とするプラズマディスプレイ用前面フィルタ。
【請求項６】
基材と、電磁波シールド機能、近赤外線遮断機能、反射防止機能および色補正機能からなる群から選ばれる少なくとも１種の機能を有する１層以上の機能層とを有するフィルムと、
このフィルムの片面に形成された粘着層とを有するプラズマディスプレイ用前面フィルタであって、
前記粘着層が放熱機能を有することを特徴とするプラズマディスプレイ用前面フィルタ。
【請求項７】
基材と、電磁波シールド機能、近赤外線遮断機能、反射防止機能および色補正機能からなる群から選ばれる少なくとも１種の機能を有する１層以上の機能層とを有するフィルムと、
このフィルムの片面に形成された粘着層とを有するプラズマディスプレイ用前面フィルタであって、
前記粘着層が遮熱機能を有することを特徴とするプラズマディスプレイ用前面フィルタ。
【請求項８】
前記機能層が、複数の透明薄膜層と、これら透明薄膜層に挟まれた金属薄膜層とから形成された多層薄膜層であることを特徴とする請求項１ないし７いずれか一項に記載のプラズマディスプレイ用前面フィルタ。
【請求項９】
前記粘着層が、色補正機能を有することを特徴とする請求項１ないし８いずれか一項に記載のプラズマディスプレイ用前面フィルタ。
【請求項１０】
前記粘着層が、複数の粘着剤層と、これら粘着剤層に挟まれた粘着層用基材とからなる多層構造を有することを特徴とする請求項１ないし９いずれか一項に記載のプラズマディスプレイ用前面フィルタ。
【請求項１１】
前記基材が、２層以上の基材からなる多層基材であることを特徴とする請求項１ないし１０いずれか一項に記載のプラズマディスプレイ用前面フィルタ。
【請求項１２】
前記基材が、紫外線カット機能を有することを特徴とする請求項１ないし１１いずれか一項に記載のプラズマディスプレイ用前面フィルタ。
【請求項１３】
プラズマディスプレイパネルと、
プラズマディスプレイパネルの前面に貼り合わされた請求項１ないし１２いずれか一項に記載のプラズマディスプレイ用前面フィルタと
を具備するものであることを特徴とするプラズマディスプレイ。
【発明の詳細な説明】
【技術分野】
【０００１】
本発明は、プラズマディスプレイ用前面フィルタおよびプラズマディスプレイに関する。
【背景技術】
【０００２】
プラズマディスプレイパネル（以下、ＰＤＰとも記す）における画像表示は、例えば、次のようにして行われる。ＰＤＰ内に充填されたキセノンやネオンが放電によって励起して、紫外領域から近赤外領域にわたる線スペクトルが発生し、この中の紫外線が蛍光体に当たると、この蛍光体から画像表示のための可視光が発生する。
【０００３】
このように、ＰＤＰからは、可視光以外に近赤外線が発生しており、これがプラズマディスプレイ装置やビデオ装置などの赤外線リモートコントローラの誤動作の原因となる場合がある。また、放電に伴って発生した電磁波もＰＤＰから漏洩する。さらに、ＰＤＰ内に充填されたネオンからオレンジ色の発光が起こり、画像の色調が狂うことがある。
また、ＰＤＰの前面に外光が差し込んだ場合、反射光によって映像のコントラストが低下して画面が見えにくくなる。
【０００４】
このため、プラズマディスプレイにおいては、強化ガラスからなる基材に、電磁波シールド層、近赤外線カット層、色補正層、および反射防止層を積層した光学フィルタを、ＰＤＰの前面に配置することによって、電磁波の漏洩防止、近赤外線の漏洩防止、色調の補正、および外光の反射防止を行っている。
【０００５】
また、ＰＤＰの前面の表面温度は、９０℃程度に達することがあるが、この光学フィルタをＰＤＰの前面に空冷用の隙間をあけて配置することによって、ＰＤＰの前面の冷却が行われる。同時に、光学フィルタをＰＤＰの前面に隙間をあけて配置することによって、強化ガラスからなるＰＤＰの前面へ外部からの衝撃が直接加わらないように保護し、ＰＤＰの前面の破損を防いでいる。
【０００６】
ところで、プラズマディスプレイには、薄型化が求められているが、上述したプラズマディスプレイでは、空冷用の隙間を設けているために薄型化の点で十分ではない。しかも、空冷用の隙間が存在することで、フィルタとＰＤＰの前面とで外光が二重に反射され、画像の輪郭がぼやけるという不具合を生じる。さらに、光学フィルタ自体は、強化ガラスに各層を形成するフィルムを順次積層して製造されるため、コストが高く、歩留まりも悪い。
【０００７】
二重映り込み防止のために、電磁波遮断層、赤外線吸収層、および反射防止層からなる光学フィルムを粘着層を介してＰＤＰの前面に直接貼り付けることが提案されている。しかしながら、単にＰＤＰの前面に光学フィルムを貼り付けただけでは、ＰＤＰの熱が光学フィルムに伝わってしまうため、長時間高温にさらされることにより光学フィルムが劣化しやすく、その機能も低下しやすい。また、高温になった光学フィルムにが直接手が触れてしまうおそれもある。そのため、実際には、強化ガラスの両面に反射防止層が形成された光学フィルタを、光学フィルムの前方に空冷用の隙間をあけて別途配置し、光学フィルムに直接手が触れないようにしつつ、光学フィルムを空冷する必要がある（特許文献１参照）。
【特許文献１】特開２０００−１５６１８２号公報
【発明の開示】
【発明が解決しようとする課題】
【０００８】
よって、本発明の目的は、プラズマディスプレイにおける二重映り込みを防止することができ、プラズマディスプレイの薄型化を可能にし、しかも低コストなプラズマディスプレイ用前面フィルタ、および二重映り込みがなく、薄型化されたプラズマディスプレイを提供することにある。
【課題を解決するための手段】
【０００９】
すなわち、本発明のプラズマディスプレイ用前面フィルタは、基材と、電磁波シールド機能、近赤外線遮断機能、反射防止機能および色補正機能からなる群から選ばれる少なくとも１種の機能を有する１層以上の機能層と、放熱層とを有するフィルムと；このフィルムの片面に形成された粘着層とを有することを特徴とするものである。
【００１０】
また、本発明のプラズマディスプレイ用前面フィルタは、基材と、電磁波シールド機能、近赤外線遮断機能、反射防止機能および色補正機能からなる群から選ばれる少なくとも１種の機能を有する１層以上の機能層と、遮熱層とを有するフィルムと；このフィルムの片面に形成された粘着層とを有することを特徴とするものである。
【００１１】
また、本発明のプラズマディスプレイ用前面フィルタは、基材と、電磁波シールド機能、近赤外線遮断機能、反射防止機能および色補正機能からなる群から選ばれる少なくとも１種の機能を有する１層以上の機能層と、放熱層と、遮熱層とを有するフィルムと；このフィルムの片面に形成された粘着層とを有し、前記放熱層が、遮熱層と粘着層との間に位置することを特徴とするものである。
【００１２】
また、本発明のプラズマディスプレイ用前面フィルタは、基材と、電磁波シールド機能、近赤外線遮断機能、反射防止機能および色補正機能からなる群から選ばれる少なくとも１種の機能を有する１層以上の機能層とを有するフィルムと；このフィルムの片面に形成された粘着層とを有するプラズマディスプレイ用前面フィルタであって、該前面フィルタが放熱機能を有することを特徴とするものである。
【００１３】
また、本発明のプラズマディスプレイ用前面フィルタは、基材と、電磁波シールド機能、近赤外線遮断機能、反射防止機能および色補正機能からなる群から選ばれる少なくとも１種の機能を有する１層以上の機能層とを有するフィルムと；このフィルムの片面に形成された粘着層とを有するプラズマディスプレイ用前面フィルタであって、該前面フィルタが遮熱機能を有することを特徴とするものである。
【００１４】
また、本発明のプラズマディスプレイ用前面フィルタは、基材と、電磁波シールド機能、近赤外線遮断機能、反射防止機能および色補正機能からなる群から選ばれる少なくとも１種の機能を有する１層以上の機能層とを有するフィルムと；このフィルムの片面に形成された粘着層とを有するプラズマディスプレイ用前面フィルタであって、前記粘着層が放熱機能を有することを特徴とするプラズマディスプレイ用前面フィルタ。
【００１５】
また、本発明のプラズマディスプレイ用前面フィルタは、基材と、電磁波シールド機能、近赤外線遮断機能、反射防止機能および色補正機能からなる群から選ばれる少なくとも１種の機能を有する１層以上の機能層とを有するフィルムと；このフィルムの片面に形成された粘着層とを有するプラズマディスプレイ用前面フィルタであって、前記粘着層が遮熱機能を有することを特徴とするものである。
【００１６】
ここで、前記機能層は、複数の透明薄膜層と、これら透明薄膜層に挟まれた金属薄膜層とから形成された多層薄膜層であることが望ましい。
また、前記粘着層は、色補正機能を有することが望ましい。
また、前記粘着層は、複数の粘着剤層と、これら粘着剤層に挟まれた粘着層用基材とからなる多層構造を有することが望ましい。
また、前記基材は、２層以上の基材からなる多層基材であることが望ましい。
また、前記基材は、紫外線カット機能を有することが望ましい。
【００１７】
また、本発明のプラズマディスプレイは、プラズマディスプレイパネルと、プラズマディスプレイパネルの前面に貼り合わされた本発明のプラズマディスプレイ用前面フィルタとを具備することを特徴とするものである。
【発明の効果】
【００１８】
本発明のプラズマディスプレイ用前面フィルタは、放熱機能および／または遮熱機能を有するものであるので、これをＰＤＰ前面に貼り付けても、フィルムの前面がＰＤＰからの熱によって高温になることがない。これにより、フィルムの前方に光学フィルタを空冷用の隙間をあけて別途配置する必要がなくなるので、プラズマディスプレイにおける二重映り込みを防止することができ、プラズマディスプレイの薄型化を可能にする。
【００１９】
また、前記機能層が、２層以上の透明薄膜層と、これらに挟まれた１層以上の金属薄膜層とから形成された多層薄膜層であれば、多層薄膜層のみで電磁波シールド機能、近赤外線カット機能、および反射防止機能を付与でき、フィルムの層構成を単純化することができ、コストを抑えることができる。
また、前記粘着層が、色補正機能を有していれば、フィルムに色補正層を別途設けることなく、色調の補正を行うことができる。
【００２０】
また、前記粘着層が、複数の粘着剤層と、これら粘着剤層に挟まれた粘着層用基材とからなる多層構造を有していれば、粘着層における衝撃吸収性が増し、ＰＤＰの前面を外部の衝撃から保護することができる。
また、前記基材が２層以上の基材からなる多層基材であれば、フィルムの強度が増し、万が一、ＰＤＰ前面の強化ガラスが破損しても、フィルムは破損せずに、ガラスの破片の飛散を防止することができる。
また、前記基材が紫外線カット機能を持っていれば、フィルムに紫外線カット層を別途設けることなく、ＰＤＰから漏洩する紫外線をカットすることができる。
【００２１】
また、本発明のプラズマディスプレイは、本発明のプラズマディスプレイ用前面フィルタを、プラズマディスプレイパネルの前面に貼り合わせたものであるので、二重映り込みがなく、薄型化されたものとなる。
【発明を実施するための最良の形態】
【００２２】
以下、本発明を詳細に説明する。
本発明のプラズマディスプレイ用前面フィルタは、基材と、電磁波シールド機能、近赤外線遮断機能、反射防止機能および色補正機能からなる群から選ばれる少なくとも１種の機能を有する１層以上の機能層とを有するフィルムと；このフィルムの片面に形成された粘着層とを有し、この前面フィルタが放熱機能および／または遮熱機能を有するものである。
【００２３】
放熱機能および／または遮熱機能を有するプラズマディスプレイ用前面フィルタの例としては、（１）基材、１層以上の機能層、および放熱層を有するフィルムと、このフィルムの片面に形成された粘着層とを有するもの、（２）基材、１層以上の機能層、および遮熱層を有するフィルムと、このフィルムの片面に形成された粘着層とを有するもの、（３）基材、１層以上の機能層、放熱層、および遮熱層を有するフィルムと、このフィルムの片面に形成された粘着層とを有し、前記放熱層が、遮熱層と粘着層との間に位置するするもの、（４）基材、および１層以上の機能層を有するフィルムと、このフィルムの片面に形成された粘着層とを有し、基材、機能層、粘着層の少なくとも１つが放熱層を兼ねているもの、（５）基材、および１層以上の機能層を有するフィルムと、このフィルムの片面に形成された粘着層とを有し、基材、機能層、粘着層の少なくとも１つが遮熱層を兼ねているもの、（６）基材、および１層以上の機能層を有するフィルムと、このフィルムの片面に形成された粘着層とを有し、基材、機能層、粘着層の少なくとも１つが放熱層を兼ね、かつ基材、機能層、粘着層の少なくとも１つが遮熱層を兼ねているもの、が挙げられる。
以下、（４）〜（６）の構成を有するプラズマディスプレイ用前面フィルタについて、具体的に説明する。
【００２４】
［形態例１］
図１は、本発明のプラズマディスプレイ用前面フィルタの一例を示す断面図である。このプラズマディスプレイ用前面フィルタ１０は、基材１１、基材１１の表面に形成されたハードコート層１２、ハードコート層１２上に形成された反射防止層１３、および基材１１の裏面に接着層１４を介して設けられた電磁波シールド層１５とから構成されるフィルム１６と、このフィルム１６をＰＤＰに貼り付けるための粘着層１７とからなり、基材を含むいずれかの層が放熱層を兼ね、かつ基材を含むいずれかの層が遮熱層を兼ねているものである。
【００２５】
（基材）
基材１１は、可視波長領域において透明であり、さらに耐熱性を有することが好ましい。その材質としては、例えば、ポリエチレンテレフタレート（ＰＥＴ）、ポリブチレンテレフタレート（ＰＢＴ）、ポリシクロへキサンジメチレンテレフタレート（ＰＣＴ）、ポリエチレン２，６ナフタレート（ＰＥＮ）、ポリブチレン２，６ナフタレート（ＰＢＮ）等の熱可塑性ポリエステル樹脂；ポリカーボネート（ＰＣ）、ポリアリレート、ポリスチレン、ポリエーテルエーテルケトン、ポリプロピレン、ポリイミド等が挙げられる。
【００２６】
基材１１には、公知の添加剤、例えば、紫外線吸収剤、可塑剤、滑剤、着色剤、酸化防止剤、難燃剤等が含まれていてもよい。特に、基材１１に紫外線カット機能を持たせるために、ベンゾフェノン系、ベンゾトリアゾール系、トリアジン系などの紫外線吸収剤や光安定剤（ＨＡＬＳ）を含ませることが好ましい。
【００２７】
また、基材１１は、同種または異種の基材を熱プレス、共押出等で２層以上積層した多層基材であってもよい。このような多層基材とすることで、同じ厚さの単層基材を用いた場合に比べ、フィルム１６の強度が増し、万が一、ＰＤＰ前面の強化ガラスが破損しても、フィルム１６は破損せずに、ガラスの破片の飛散を防止することができる。また、耐衝撃性は高いが耐熱性に劣るＰＣなどを耐熱性の高い基材でサンドイッチにすることで、基材１１に耐熱性と耐衝撃性を同時に付与できる。多層基材の構成としては、例えば、ＰＥＴ（紫外線カット機能あり）／ＰＥＮ、ＰＥＴ（紫外線カット機能あり）／ＰＣ／ＰＥＴ、などが挙げられる。
【００２８】
基材１１の厚さは、５０〜５００μｍの範囲が好ましい。基材１１の厚さが５０μｍ未満では、フィルム１６の強度、耐衝撃性が不足するおそれがあり、また、フィルム１６の熱伝導が高くなる傾向にある。一方、基材１１の厚さが５００μｍを超えると、可撓性が不足するためフィルム１６をロールで巻き取って利用するのに適さない。
【００２９】
（ハードコート層）
ハードコート層１２は、基材１１表面の硬度を向上させ、引っ掻きによる傷を防止する層である。
ハードコート層１２としては、紫外線硬化型であるアクリル酸エステル類、アクリルアミド類、メタクリル酸エステル類、メタクリルアミド類等のアクリル系樹脂や有機珪素系樹脂、熱硬化型であるポリシロキサン樹脂等が好適である。
【００３０】
また、ハードコート層１２に静電気防止機能を持たせるために、金属、金属酸化物、アニオン活性剤、カチオン活性剤、両性活性剤、非イオン活性剤等の帯電防止剤を含ませてもよい。
ハードコート層１２の厚さは、透明性、塗工精度、取り扱い性の点から、３〜２０μｍの範囲が好ましい。
【００３１】
（反射防止層）
反射防止層１３としては、例えば、屈折率の異なる材料からなる複数の膜からなる多層膜が挙げられる。このような層は、金属酸化物、金属フッ化物、金属ケイ化物、金属ホウ化物、金属炭化物、金属窒化物、金属硫化物等の無機物を真空蒸着法、スパッタリング法、イオンプレーティング法、イオンビームアシスト法等で多層に積層させる方法、アクリル樹脂、フッ素樹脂等の屈折率の異なる樹脂を多層に積層させる方法等により得られる。
【００３２】
（電磁波シールド層）
電磁波シールド層１５は、金属メッシュ１８に透明化樹脂１９をコーティングしてフィルム状にしたものである。
金属メッシュ１８としては、例えば、銅箔を腐食して得たメッシュ、銅をニッケルで覆った銅−ニッケル材からなるメッシュ、などが挙げられる。
透明化樹脂１９は、メッシュ空隙部の屈折率を基材１１、接着層１４、粘着層１７と合わせることで、光線透過性を維持するものである。透明化樹脂１９としては、例えば、アクリル樹脂、ポリカーボネート樹脂などが挙げられる。
【００３３】
また、透明化樹脂１９には、近赤外線吸収剤が含まれており、電磁波シールド層１５に近赤外線遮断層としての機能が付与されている。
近赤外線吸収剤としては、ニトロソ化合物、その金属錯塩、シアニン系化合物、スクワリリウム系化合物、チオールニッケル錯塩系化合物、フタロシアニン系化合物、ナフタロシアニン系化合物、トリアリルメタン系化合物、イモニウム系化合物、ジイモニウム系化合物、ナフトキノン系化合物、アントラキノン系化合物、アミノ化合物、アミニウム塩系化合物、カーボンブラック、酸化インジウムスズ、酸化アンチモンスズ、周期表４Ａ、５Ａまたは６Ａ族に属する金属の酸化物、炭化物、ホウ化物などが挙げられる。近赤外線吸収剤は、近赤外線 （約８００ｎｍ〜１１００ｎｍ）全体を吸収できるように、２種類以上を併用することが好ましく、それらの量は、例えば、８００ｎｍ以上の波長の透過率が１０％以下となるように調整される。
電磁波シールド層１５の厚さは、通常、５〜３０μｍの範囲である。
【００３４】
（接着層）
接着層１４は、基材１１と電磁波シールド層１５とを接着するものである。接着層１４に用いられる接着剤としては、例えば、アクリル系、ウレタン系、シリコーン系、ゴム系、酢酸ビニル系、エチレン−酢酸ビニル共重合体系、ポリビニルブチラール系、フェノール系、エポキシ系、石油ロジン系の接着剤が挙げられる。
【００３５】
（粘着層）
粘着層１７は、フィルム１６をＰＤＰ前面に貼り付けるものである。したがって、粘着層１７の材料としては、フィルム１６をＰＤＰ前面に保持できる粘着剤または接着剤が用いられる。
粘着剤または接着剤としては、例えば、アクリル系、ウレタン系、シリコーン系、ゴム系、酢酸ビニル系、エチレン−酢酸ビニル共重合体、ポリビニルブチラール系、フェノール系、エポキシ系、石油ロジン系、粘着性ゲル材料などが挙げられる。
【００３６】
これら中でも、粘着層１７としては、耐熱性に優れる点で、アクリル系粘着剤または接着剤、シリコン系粘着剤または接着剤、エポキシ系接着剤が好ましい。また、プラズマディスプレイ用前面フィルタには耐衝撃性が要求されることもあるので、これらの中でも、耐熱性および耐衝撃性の両方に優れる点で、アクリル系粘着剤、シリコン系粘着剤が特に好ましい。
【００３７】
また、ＰＤＰの画像の色調を補正するために、粘着層１７に、ネオン発光スペクトルである５９５ｎｍの波長を吸収する色素を含ませてもよい。色素の量は、例えば、５９５ｎｍの波長の透過率が２０％以下となるように調整させる。
【００３８】
粘着層１７は、複数の粘着剤層と、これら粘着剤層に挟まれた粘着層用基材とからなる多層構造を有していてもよい。このような多層構造とすることで、厚さが増し、粘着層１７における衝撃吸収性が増し、ＰＤＰの前面を外部の衝撃から十分に保護することができる。例えば、粘着層１７の厚さは、単層の場合、通常、２０〜１００μｍの範囲であるが、多層構造の場合、３０〜３００μｍとすることができる。このような粘着層１７の構成としては、例えば、粘着剤層（色調補正機能あり）／粘着層用基材／粘着剤層、などが挙げられる。
【００３９】
粘着層用基材としては、ポリエチレンテレフタレート（ＰＥＴ）、ポリブチレンテレフタレート（ＰＢＴ）、ポリシクロへキサンジメチレンテレフタレート（ＰＣＴ）、ポリエチレン２，６ナフタレート（ＰＥＮ）、ポリブチレン２，６フタレート（ＰＢＮ）等の熱可塑性ポリエステル樹脂；ポリカーボネート（ＰＣ）、ポリアリレート、などを用いることができる。
【００４０】
（放熱層）
放熱層は、ＰＤＰ前面から伝達する熱を放熱するための層であり、具体的には、層内部に熱を速やかに伝達させ、放熱層の周縁から熱を放出することにより、プラズマディスプレイ用前面フィルタの表面付近の温度上昇を抑える層である。
放熱層における放熱効率は、層の材料の熱伝導率、および層の膜厚に依存する。よって、放熱層となる層においては、熱伝導率の高い樹脂を用いること、および／または熱伝導率の高い有機粒子または無機粒子を含ませることが好ましい。膜厚は、放熱効率および耐衝撃性に優れることから、厚いことが好ましいが、あまり厚すぎると透明性、ハンドリングの点で好ましくない。
【００４１】
（遮熱層）
遮熱層は、ＰＤＰ前面から伝達する熱を遮蔽することにより、プラズマディスプレイ用前面フィルタの表面付近の温度上昇を抑える層である。
遮熱層における遮蔽効率は、層の材料の熱伝導率、および層の膜厚に依存する。よって、遮熱層となる層においては、熱伝導率の低い樹脂を用いること、および／または熱伝導率の低い有機粒子または無機粒子を含ませることが好ましい。また、熱を反射させる材料から層を構成してもよいし、熱を反射させる粒子等を含ませてもよい。また、さらに前記近赤外線吸収材剤を加えてもよい。膜厚は、遮熱効率および耐衝撃性に優れることから、厚いことが好ましいが、あまり厚すぎると透明性、ハンドリングの点で好ましくない。
【００４２】
放熱層および遮熱層は、いずれか一方を設けることで、プラズマディスプレイ用前面フィルタの表面付近の温度上昇を抑えることが可能であるが、これら２つの層を組み合わせることにより、この効果をさらに向上させることができる。具体的には、前記放熱層を、遮熱層と粘着層との間に設ける、あるいは粘着層に放熱機能を持たせることが好ましい。このような構成とすることで、熱が遮熱層に到達する前に放熱層により放熱され、遮熱層によってより確実に熱を遮蔽することができる。
【００４３】
（プラズマディスプレイ用前面フィルタ）
ＰＤＰ前面に直接貼り付けられるプラズマディスプレイ用前面フィルタ１０には、ＰＤＰ前面の強化ガラスを保護するための耐衝撃性、強化ガラスが割れた際のガラス破片の飛散防止が要求されることがある。したがって、プラズマディスプレイ用前面フィルタ１０は、前面フィルタ全体の引張強度が１００Ｎ／２５ｍｍ幅以上であり、かつ粘着強度が３．０Ｎ／２５ｍｍ幅以上であることが好ましい。
【００４４】
プラズマディスプレイ用前面フィルタ１０の引張強度は、より好ましくは２００Ｎ／２５ｍｍ幅以上であり、さらに好ましくは３００Ｎ／２５ｍｍ幅以上である。また、プラズマディスプレイ用前面フィルタ１０の粘着強度は、より好ましくは４．０Ｎ／２５ｍｍ幅以上であり、さらに好ましくは５．０Ｎ／２５ｍｍ幅以上である。プラズマディスプレイ用前面フィルタ１０の引張強度および粘着強度は、高ければ高いほどよく、特に上限はない。
ここで、プラズマディスプレイ用前面フィルタ１０の引張強度および粘着強度は、ＪＩＳ  Ａ  ５７５９（窓ガラス用飛散防止フィルムの規格）に基づいて測定される数値である。
【００４５】
プラズマディスプレイ用前面フィルタ１０は、例えば、基材１１の表面にハードコート層１２および反射防止層１３を順次形成して上側フィルムとし、これとは別に、電磁波シールド層１５の裏面に粘着層１７を形成して下側フィルムとし、これらを接着層１４を介して貼り合わせることにより製造することができる。
【００４６】
（プラズマディスプレイ）
本発明のプラズマディスプレイは、プラズマディスプレイ用前面フィルタ１０をＰＤＰの前面に、粘着層１７をＰＤＰ前面側にして貼り合わせたものである。
ＰＤＰは、例えば、多数の線状電極が所定間隔で配置された裏面側ガラス基板と表面側ガラス基板とを、前記電極が互いに直交するようにして貼り合わせ、両基板間にキセノンやネオンからなる混合ガス等を充填した構造を有する。このＰＤＰにおいては、裏面側と表面側の各電極が直交する各箇所において放電セルが構成されることになり、この放電セル内において放電により生じた紫外線が裏面側あるいは表面側のガラス基板に設けた蛍光体に当たると、この蛍光体から可視光が出射される。
【００４７】
［形態例２］
図２は、本発明のプラズマディスプレイ用前面フィルタの他の例を示す断面図である。このプラズマディスプレイ用前面フィルタ２０は、基材１１、基材１１の表面に形成されたハードコート層１２、およびハードコート層１２上に形成された多層薄膜層２１から構成されるフィルム２２と、このフィルム２２をＰＤＰに貼り付けるための粘着層１７とからなり、基材を含むいずれかの層が放熱層を兼ね、かつ基材を含むいずれかの層が遮熱層を兼ねているものである。
基材１１、ハードコート層１２、粘着層１７、放熱層、および遮熱層については、形態例１のものと同じものであるので、これらの詳細な説明は省略する。
【００４８】
（多層薄膜層）
多層薄膜層２１は、複数の透明薄膜層と、これら透明薄膜層に挟まれた金属薄膜層とから形成された多層構造のものであり、これのみで電磁波シールド機能、近赤外線遮断機能、および反射防止機能を持つものである。
【００４９】
透明薄膜層は、可視光に対して透明性を有する層であって、金属薄膜層との屈折率差によって金属薄膜層における可視域の光線反射を防止する層である。
透明薄膜層を形成する材料としては、その厚みを薄くするため屈折率の高い材料、具体的には、可視光線に対する屈折率が１．６以上、好ましくは１．７以上の材料が用いられる。このような材料としては、インジウム、チタン、ジルコニウム、ビスマス、スズ、亜鉛、アンチモン、タンタル、セリウム、ネオジウム、ランタン、トリウム、マグネシウム、ガリウム等の酸化物、または、これら酸化物の混合物や、硫化亜鉛などが挙げられる。これら酸化物あるいは硫化物は、金属と酸素あるいは硫黄とに化学量論的な組成にズレがあっても、光学特性を大きく変えない範囲であれば差し支えない。ただし、硫化物を使用する際には、銀合金に対する硫黄の影響を考慮する必要がある。また、屈折率が前記範囲内であれば有機化合物も使用できる。その場合、屈折率を上昇させるために金属微粒子等を添加しても構わない。
【００５０】
これらの中でも、酸化インジウムや酸化インジウムと酸化スズの混合物（ＩＴＯ）、酸化インジウムと酸化セリウムの混合物を主成分とするもの（ＩＣＯ）は、透明性、屈折率が高い上に、直流放電によるスパッタ（ＤＣスパッタリング）成膜が可能であり、成膜速度が速く金属薄膜層との密着性等が良好であることから好ましい。また、ＩＴＯといった比較的高い導電性を持つ酸化物半導体薄膜を用いることによって、電磁波の吸収を増やすことができる。
透明薄膜層の形成には、スパッタリング、イオンプレーティング、イオンビームアシスト、真空蒸着、湿式塗工等の従来公知の方法を採用できる。
【００５１】
金属薄膜層は金属からなる薄膜であり、波長５５０ｎｍの光の屈折率が０．２以下、消衰係数が５．０以下であることが好ましい。波長５５０ｎｍの光の屈折率が０．２以下であれば透明性がより高くなり、消衰係数が５．０以下であれば多層構造とした場合でも高い透明性を確保できる。また、金属薄膜層中の金属原子は、導電性等の観点から、集合状態が島状構造ではなく連続構造であることが好ましい。
【００５２】
このような屈折率および消衰係数にできる材料としては、銀または銀を含む合金が挙げられる。銀は、導電性（電磁波シールド性）、赤外線反射性、多層積層した際の可視光線透過性に優れる。また、銀を含む合金は、銀の化学的安定性および物理的安定性を高め、環境中の汚染物質、水、酸素、アルカリ、ハロゲン、硫黄、熱、光等による劣化、凝集を防止できる。
【００５３】
銀合金中の銀以外の金属としては、金、白金、パラジウム、銅、インジウム、スズ、ビスマス等の環境に安定な貴金属や、銀の界面付近に移動し保護層を形成する希土類などの金属が好ましい。これらの金属は２種類以上含まれてもよい。この中でも、銀の持つ結晶構造である面心立方格子構造を破壊しない置換型の元素や金属薄膜層形成後に界面に移動・析出し金属薄膜層の保護膜を形成するような元素が好ましい。
銀を含む合金中の銀の含有率は、銀単体の薄膜の導電性、光学特性と大きく変わらない範囲である０．３質量％以上３０質量％未満であることが好ましい。
金属薄膜層の形成には、スパッタリング、イオンプレーティング、真空蒸着、メッキ等、従来公知の方法のいずれでも採用できる。
【００５４】
多層薄膜層２１の層構成は、電磁波シールド機能、近赤外線遮断機能、および反射防止機能を十分に発揮させる点から、透明薄膜層／金属薄膜層／透明薄膜層／金属薄膜層／透明薄膜層／金属薄膜層／透明薄膜層の７層構造、または透明薄膜層／金属薄膜層／透明薄膜層／金属薄膜層／透明薄膜層／金属薄膜層／透明薄膜層／金属薄膜層／透明薄膜層の９層構造が好ましい。また、材料、膜厚等の層構成を最適化することによって、放熱、遮熱機能を持たせることもできる。
【００５５】
（プラズマディスプレイ用前面フィルタ）
ＰＤＰ前面に直接貼り付けられるプラズマディスプレイ用前面フィルタ２０には、ＰＤＰ前面の強化ガラスを保護するための耐衝撃性、強化ガラスが割れた際のガラス破片の飛散防止が要求されることがある。したがって、プラズマディスプレイ用前面フィルタ２０は、前面フィルタ全体の引張強度が１００Ｎ／２５ｍｍ幅以上であり、かつ粘着強度が３．０Ｎ／２５ｍｍ幅以上であることが好ましい。
プラズマディスプレイ用前面フィルタ２０の引張強度は、より好ましくは２００Ｎ／２５ｍｍ幅以上であり、さらに好ましくは３００Ｎ／２５ｍｍ幅以上である。また、プラズマディスプレイ用前面フィルタ２０の粘着強度は、より好ましくは４．０Ｎ／２５ｍｍ幅以上であり、さらに好ましくは５．０Ｎ／２５ｍｍ幅以上である。プラズマディスプレイ用前面フィルタ２０の引張強度および粘着強度は、高ければ高いほどよく、特に上限はない。
【００５６】
ここで、プラズマディスプレイ用前面フィルタ２０の引張強度および粘着強度は、形態例１のプラズマディスプレイ用前面フィルタ１０と同様にして測定することができる。
プラズマディスプレイ用前面フィルタ２０は、例えば、基材１１の表面にハードコート層１２および多層薄膜層２１を順次形成し、さらに基材１１の裏面に粘着層１７を形成することにより製造することができる。
【００５７】
（プラズマディスプレイ）
本発明のプラズマディスプレイは、プラズマディスプレイ用前面フィルタ２０をＰＤＰの前面に、粘着層１７をＰＤＰ前面側にして貼り合わせたものである。
ＰＤＰとしては、形態例１と同様のものが挙げられる。
【００５８】
［形態例３］
図３は、本発明のプラズマディスプレイ用前面フィルタの他の例を示す断面図である。このプラズマディスプレイ用前面フィルタ３０は、基材１１、基材１１に接着層１４を介して貼り合わされた第２の基材３１、基材１１の表面に形成されたハードコート層１２、ハードコート層１２上に形成された反射防止層１３、および第２の基材３１の裏面に接着層１４を介して設けられた電磁波シールド層１５とから構成されるフィルム３２と、このフィルム３２をＰＤＰに貼り付けるための粘着層１７とからなり、基材を含むいずれかの層が放熱層を兼ね、かつ基材を含むいずれかの層が遮熱層を兼ねているものである。
基材１１、ハードコート層１２、反射防止層１３、接着層１４、電磁波シールド層１５、粘着層１７、放熱層、および遮熱層については、形態例１のものと同じものであるので、これらの詳細な説明は省略する。
【００５９】
（第２の基材）
第２の基材３１は、可視波長領域において透明であり、さらに耐熱性を有することが好ましい。その材質としては、基材１１と同様のものを用いることができる。
【００６０】
第２の基材３１には、公知の添加剤、例えば、紫外線吸収剤、可塑剤、滑剤、着色剤、酸化防止剤、難燃剤等が含まれていてもよい。特に、第２の基材３１に紫外線カット機能を持たせるために、ベンゾフェノン系、ベンゾトリアゾール系、トリアジン系などの紫外線吸収剤や光安定剤（ＨＡＬＳ）を含ませることが好ましい。
【００６１】
また、第２の基材３１は、同種または異種の基材を熱プレス、共押出等で２層以上積層した多層基材であってもよい。このような多層基材とすることで、同じ厚さの単層基材を用いた場合に比べ、フィルム３２の強度が増し、万が一、ＰＤＰ前面の強化ガラスが破損しても、フィルム３２は破損せずに、ガラスの破片の飛散を防止することができる。また、耐衝撃性は高いが耐熱性に劣るＰＣなどを耐熱性の高い基材でサンドイッチにすることで、第２の基材３１に耐熱性と耐衝撃性を同時に付与できる。多層基材の構成としては、例えば、ＰＥＴ（紫外線カット機能あり）／ＰＥＮ、ＰＥＴ（紫外線カット機能あり）／ＰＣ／ＰＥＴ、などが挙げられる。
【００６２】
第２基材３１の厚さは、基材１１との合計の厚さで５０〜５００μｍの範囲が好ましい。これら基材の合計の厚さが５０μｍ未満では、フィルム３２の強度、耐衝撃性が不足するおそれがあり、また、フィルム３２の熱伝導が高くなる傾向にある。一方、これら基材の合計の厚さが５００μｍを超えると、可撓性が不足するためフィルム３２をロールで巻き取って利用するのに適さない。
【００６３】
（プラズマディスプレイ用前面フィルタ）
ＰＤＰ前面に直接貼り付けられるプラズマディスプレイ用前面フィルタ３０には、ＰＤＰ前面の強化ガラスを保護するための耐衝撃性、強化ガラスが割れた際のガラス破片の飛散防止が要求されることがある。したがって、プラズマディスプレイ用前面フィルタ３０は、前面フィルタ全体の引張強度が１００Ｎ／２５ｍｍ幅以上であり、かつ粘着強度が３．０Ｎ／２５ｍｍ幅以上であることが好ましい。
プラズマディスプレイ用前面フィルタ３０の引張強度は、より好ましくは２００Ｎ／２５ｍｍ幅以上であり、さらに好ましくは３００Ｎ／２５ｍｍ幅以上である。また、プラズマディスプレイ用前面フィルタ３０の粘着強度は、より好ましくは４．０Ｎ／２５ｍｍ幅以上であり、さらに好ましくは５．０Ｎ／２５ｍｍ幅以上である。プラズマディスプレイ用前面フィルタ３０の引張強度および粘着強度は、高ければ高いほどよく、特に上限はない。
【００６４】
ここで、プラズマディスプレイ用前面フィルタ３０の引張強度および粘着強度は、形態例１のプラズマディスプレイ用前面フィルタ１０と同様にして測定することができる。
プラズマディスプレイ用前面フィルタ３０は、例えば、基材１１の表面にハードコート層１２および反射防止層１３を順次形成して上側フィルムとし、これとは別に、第２の基材３１の裏面に電磁波シールド層１５を接着剤１４を介して貼り付け、そして電磁波シールド層１５の裏面に粘着層１７を形成して下側フィルムとし、これらを接着層１４を介して貼り合わせることにより製造することができる。
【００６５】
（プラズマディスプレイ）
本発明のプラズマディスプレイは、プラズマディスプレイ用前面フィルタ３０をＰＤＰの前面に、粘着層１７をＰＤＰ前面側にして貼り合わせたものである。
ＰＤＰとしては、形態例１と同様のものが挙げられる。
【００６６】
［形態例４］
図４は、本発明のプラズマディスプレイ用前面フィルタの他の例を示す断面図である。このプラズマディスプレイ用前面フィルタ４０は、基材１１、基材１１の表面に形成されたハードコート層１２、ハードコート層１２上に形成された反射防止層１３、基材１１の裏面に形成された赤外線遮断層４１、赤外線遮断層４１に接着剤１４を介して貼り付けられた第２の基材３１、および第２の基材３１の裏面に接着層１４を介して設けられた電磁波シールド層４２とから構成されるフィルム４３と、このフィルム４３をＰＤＰに貼り付けるための粘着層１７とからなり、基材を含むいずれかの層が放熱層を兼ね、かつ基材を含むいずれかの層が遮熱層を兼ねているものである。
基材１１、ハードコート層１２、反射防止層１３、接着層１４、粘着層１７、放熱層、および遮熱層については、形態例１のものと同じものであり、第２の基材３１については、形態例３のものと同じものであるので、これらの詳細な説明は省略する。
【００６７】
（赤外線遮断層）
赤外線遮断層４１は、例えば、近赤外線吸収剤を含む透明樹脂を基材１１上にコーティングして形成されるものである。
透明樹脂としては、例えば、アクリル樹脂、ポリカーボネート樹脂などが挙げられる。
近赤外線吸収剤としては、形態例１の電磁波シールド層１５の透明化樹脂１９で用いたものと同じものを用いることができる。
赤外線遮断層４１の厚さは、通常、５〜３０μｍの範囲である。
【００６８】
（電磁波シールド層）
電磁波シールド層４２は、金属メッシュ１８に透明化樹脂４４をコーティングしてフィルム状にしたものである。
透明化樹脂４４は、形態例１の透明化樹脂１９から近赤外線吸収剤を除いたものであり、ベースとなる樹脂は透明化樹脂１９と同じものである。
【００６９】
（プラズマディスプレイ用前面フィルタ）
ＰＤＰ前面に直接貼り付けられるプラズマディスプレイ用前面フィルタ４０には、ＰＤＰ前面の強化ガラスを保護するための耐衝撃性、強化ガラスが割れた際のガラス破片の飛散防止が要求されることがある。したがって、プラズマディスプレイ用前面フィルタ４０は、前面フィルタ全体の引張強度が１００Ｎ／２５ｍｍ幅以上であり、かつ粘着強度が３．０Ｎ／２５ｍｍ幅以上であることが好ましい。
プラズマディスプレイ用前面フィルタ４０の引張強度は、より好ましくは２００Ｎ／２５ｍｍ幅以上であり、さらに好ましくは３００Ｎ／２５ｍｍ幅以上である。また、プラズマディスプレイ用前面フィルタ４０の粘着強度は、より好ましくは４．０Ｎ／２５ｍｍ幅以上であり、さらに好ましくは５．０Ｎ／２５ｍｍ幅以上である。プラズマディスプレイ用前面フィルタ４０の引張強度および粘着強度は、高ければ高いほどよく、特に上限はない。
【００７０】
ここで、プラズマディスプレイ用前面フィルタ４０の引張強度および粘着強度は、形態例１のプラズマディスプレイ用前面フィルタ１０と同様にして測定することができる。
プラズマディスプレイ用前面フィルタ４０は、例えば、基材１１の表面にハードコート層１２および反射防止層１３を順次形成し、そして基材１１の裏面に赤外線遮断層４１を形成して上側フィルムとし、これとは別に、第２の基材３１の裏面に電磁波シールド層４２を接着剤１４を介して貼り付け、そして電磁波シールド層４２の裏面に粘着層１７を形成して下側フィルムとし、これらを接着層１４を介して貼り合わせることにより製造することができる。
【００７１】
（プラズマディスプレイ）
本発明のプラズマディスプレイは、プラズマディスプレイ用前面フィルタ４０をＰＤＰの前面に、粘着層１７をＰＤＰ前面側にして貼り合わせたものである。
ＰＤＰとしては、形態例１と同様のものが挙げられる。
【００７２】
［形態例５］
図５は、本発明のプラズマディスプレイ用前面フィルタの他の例を示す断面図である。このプラズマディスプレイ用前面フィルタ５０は、基材１１、基材１１の表面に形成されたハードコート層１２、ハードコート層１２上に形成された多層薄膜層２１、および基材１１の裏面に接着層１４を介して設けられた電磁波シールド層４２とから構成されるフィルム５１と、このフィルム５１をＰＤＰに貼り付けるための粘着層１７とからなり、基材を含むいずれかの層が放熱層を兼ね、かつ基材を含むいずれかの層が遮熱層を兼ねているものである。
基材１１、ハードコート層１２、粘着層１７、放熱層、および遮熱層については、形態例１のものと同じものであり、多層薄膜層２１については、形態例２のものと同じものであり、電磁波シールド層４２については、形態例４のものと同じものであるので、これらの詳細な説明は省略する。
【００７３】
（プラズマディスプレイ用前面フィルタ）
ＰＤＰ前面に直接貼り付けられるプラズマディスプレイ用前面フィルタ５０には、ＰＤＰ前面の強化ガラスを保護するための耐衝撃性、強化ガラスが割れた際のガラス破片の飛散防止が要求されることがある。したがって、プラズマディスプレイ用前面フィルタ５０は、前面フィルタ全体の引張強度が１００Ｎ／２５ｍｍ幅以上であり、かつ粘着強度が３．０Ｎ／２５ｍｍ幅以上であることが好ましい。
プラズマディスプレイ用前面フィルタ５０の引張強度は、より好ましくは２００Ｎ／２５ｍｍ幅以上であり、さらに好ましくは３００Ｎ／２５ｍｍ幅以上である。また、プラズマディスプレイ用前面フィルタ５０の粘着強度は、より好ましくは４．０Ｎ／２５ｍｍ幅以上であり、さらに好ましくは５．０Ｎ／２５ｍｍ幅以上である。プラズマディスプレイ用前面フィルタ５０の引張強度および粘着強度は、高ければ高いほどよく、特に上限はない。
【００７４】
ここで、プラズマディスプレイ用前面フィルタ５０の引張強度および粘着強度は、形態例１のプラズマディスプレイ用前面フィルタ１０と同様にして測定することができる。
プラズマディスプレイ用前面フィルタ５０は、例えば、基材１１の表面にハードコート層１２および多層薄膜層２１を順次形成して上側フィルムとし、これとは別に、電磁波シールド層４２の裏面に粘着層１７を形成して下側フィルムとし、これらを接着層１４を介して貼り合わせることにより製造することができる。
【００７５】
（プラズマディスプレイ）
本発明のプラズマディスプレイは、プラズマディスプレイ用前面フィルタ５０をＰＤＰの前面に、粘着層１７をＰＤＰ前面側にして貼り合わせたものである。
ＰＤＰとしては、形態例１と同様のものが挙げられる。
【００７６】
［形態例６］
図６は、本発明のプラズマディスプレイ用前面フィルタの他の例を示す断面図である。このプラズマディスプレイ用前面フィルタ６０は、基材１１、基材１１に接着層１４を介して貼り合わされた第２の基材３１、基材１１の表面に形成されたハードコート層１２、ハードコート層１２上に形成された多層薄膜層２１、および第２の基材３１の裏面に接着層１４を介して設けられた電磁波シールド層４２とから構成されるフィルム６１と、このフィルム６１をＰＤＰに貼り付けるための粘着層１７とからなり、基材を含むいずれかの層が放熱層を兼ね、かつ基材を含むいずれかの層が遮熱層を兼ねているものである。
基材１１、ハードコート層１２、粘着層１７、放熱層、および遮熱層については、形態例１のものと同じものであり、多層薄膜層２１については、形態例２のものと同じものであり、第２の基材３１については、形態例３のものと同じものであり、電磁波シールド層４２については、形態例４のものと同じものであるので、これらの詳細な説明は省略する。
【００７７】
（プラズマディスプレイ用前面フィルタ）
ＰＤＰ前面に直接貼り付けられるプラズマディスプレイ用前面フィルタ６０には、ＰＤＰ前面の強化ガラスを保護するための耐衝撃性、強化ガラスが割れた際のガラス破片の飛散防止が要求されることがある。したがって、プラズマディスプレイ用前面フィルタ６０は、前面フィルタ全体の引張強度が１００Ｎ／２５ｍｍ幅以上であり、かつ粘着強度が３．０Ｎ／２５ｍｍ幅以上であることが好ましい。
プラズマディスプレイ用前面フィルタ６０の引張強度は、より好ましくは２００Ｎ／２５ｍｍ幅以上であり、さらに好ましくは３００Ｎ／２５ｍｍ幅以上である。また、プラズマディスプレイ用前面フィルタ６０の粘着強度は、より好ましくは４．０Ｎ／２５ｍｍ幅以上であり、さらに好ましくは５．０Ｎ／２５ｍｍ幅以上である。プラズマディスプレイ用前面フィルタ６０の引張強度および粘着強度は、高ければ高いほどよく、特に上限はない。
【００７８】
ここで、プラズマディスプレイ用前面フィルタ６０の引張強度および粘着強度は、形態例１のプラズマディスプレイ用前面フィルタ１０と同様にして測定することができる。
プラズマディスプレイ用前面フィルタ６０は、例えば、基材１１の表面にハードコート層１２および多層薄膜層２１を順次形成して上側フィルムとし、これとは別に、第２の基材３１の裏面に電磁波シールド層４２を接着剤１４を介して貼り付け、そして電磁波シールド層４２の裏面に粘着層１７を形成して下側フィルムとし、これらを接着層１４を介して貼り合わせることにより製造することができる。
【００７９】
（プラズマディスプレイ）
本発明のプラズマディスプレイは、プラズマディスプレイ用前面フィルタ６０をＰＤＰの前面に、粘着層１７をＰＤＰ前面側にして貼り合わせたものである。
ＰＤＰとしては、形態例１と同様のものが挙げられる。
【００８０】
［他の形態例］
本発明のプラズマディスプレイ用前面フィルタは、上述の形態例１〜６に限定はされず、基材、および機能層を有するフィルムと、このフィルムの片面に形成された粘着層とを有し、この前面フィルタが放熱機能および／または遮熱機能を有するものであれば、どのような形態のものであってもかまわない。
【００８１】
例えば、基材に、近赤外線吸収剤や５９５ｎｍの波長を吸収する色素を含ませることで、近赤外線遮断機能や色調の補正機能を付与してもよいし、近赤外線遮断層に、５９５ｎｍの波長を吸収する色素を含ませて色調の補正機能を付与してもよい。また、防汚層を設けてもよい。防汚層は、撥水性、撥油性、低摩擦性を有する層であり、例えば、ケイ素酸化物、フッ素含有ケイ素化合物、フルオロアルキルシラザン、フルオロアルキルシラン、フッ素含有シラン化合物、パーフルオロポリエーテル基含有シランカップリング剤等をフィルム表面にコーティングすることにより形成される。
【００８２】
また、放熱層および遮熱層は、上述の形態例１〜６のように基材、機能層、または粘着層と兼ねている必要は必ずしもなく、基材、機能層、および粘着層とは別に、放熱層および／または遮熱層を独立して設けても構わない。
【産業上の利用可能性】
【００８３】
本発明のプラズマディスプレイ用前面フィルタをＰＤＰの前面に貼り合わせることにより、従来のように、ＰＤＰの前方に光学フィルタを空冷用の隙間をあけて別途配置する必要がなくなるので、二重映り込みのない、薄型化されたプラズマディスプレイを提供できる。
【図面の簡単な説明】
【００８４】
【図１】本発明のプラズマディスプレイ用前面フィルタの一例を示す断面図である。
【図２】本発明のプラズマディスプレイ用前面フィルタの他の例を示す断面図である。
【図３】本発明のプラズマディスプレイ用前面フィルタの他の例を示す断面図である。
【図４】本発明のプラズマディスプレイ用前面フィルタの他の例を示す断面図である。
【図５】本発明のプラズマディスプレイ用前面フィルタの他の例を示す断面図である。
【図６】本発明のプラズマディスプレイ用前面フィルタの他の例を示す断面図である。
【符号の説明】
【００８５】
１０  プラズマディスプレイ用前面フィルタ
１１  基材
１６  フィルム
１７  粘着層
２０  プラズマディスプレイ用前面フィルタ
２１  多層薄膜層
２２  フィルム
３０  プラズマディスプレイ用前面フィルタ
３１  第２の基材
３２  フィルム
４０  プラズマディスプレイ用前面フィルタ
４３  フィルム
５０  プラズマディスプレイ用前面フィルタ
５１  フィルム
６０  プラズマディスプレイ用前面フィルタ
６１  フィルム  
【図１】
2005243509.tif 000003
【図２】
2005243509.tif 000004
【図３】
2005243509.tif 000005
【図４】
2005243509.tif 000006
【図５】
2005243509.tif 000007
【図６】
2005243509.tif 000008